Многослойная пленка

1. Биаксиально-ориентированная полипропиленовая пленка (ВОРР) толщиной от 10 до 120 мкм, полученная посредством совместной плоскощелевой экструзии и последовательной ориентации соответственно в продольном направлении (MD) и в поперечном направлении (TD), и подходящая для изготовления пакетов, гибких упаковок, ламинированных продуктов и этикеток, причем пленка содержит, по меньшей мере:
- базовый слой (12) на основе полипропилена, имеющий внешнюю поверхность и внутреннюю поверхность,
- примыкающий к внешней поверхности базового слоя (12) наружный адгезивный слой (14) на основе сополимеров олефинов, содержащих полярные сомономеры, такие как винилацетаты, алкилакрилаты, алкилметакрилаты, акриловая кислота или малеиновый ангидрид;
- прилегающий к внешней поверхности наружного адгезивного слоя (14) наружный слой оболочки (16), содержащий от 25 до 75% (по массе) аморфного полиамида и от 75 до 25% (по массе) полукристаллического полиамида.
2. Пленка по п. 1, дополнительно содержащая внутренний слой оболочки (20), расположенный напротив наружного слоя оболочки (16), включающий гомополимер, сополимер или терполимер пропилена, альфа-олефиновые сополимеры, содержащие сомономеры этилена или пропилена, эластомеры пропилена или этилена, полиэтилен или их смеси.
3. Пленка по п. 2, дополнительно содержащая внутренний адгезивный слой (18), расположенный между указанным базовым слоем (12) и указанным внутренним слоем оболочки (20), содержащий гомополимер или сополимер пропилена.
4. Пленка по п. 1, дополнительно содержащая внутренний адгезивный слой (114) на основе сополимеров олефинов, содержащих полярные сомономеры, такие как винилацетаты, алкилакрилаты, алкилметакрилаты, акриловая кислота или малеиновый ангидрид, прилегающие к внутренней поверхности базового слоя (12), и внутренний слой оболочки (116) на основе полиамида, прилегающий к внутренней поверхности внутреннего адгезивного слоя (114), причем указанный внутренний слой оболочки (116) на основе полиамида содержит смесь от 25% до 75% (по массе) аморфного полиамида и от 75% до 25% (по массе) полукристаллического полиамида.
5. Пленка по п. 1, содержащая внутренний адгезивный слой (219), прилегающий к внутренней поверхности базового слоя (12), и включающий сополимер или терполимер пропилена, или С2 С3 пластомеры, или их смеси, и внутренний слой оболочки (220), прилегающий к внутренней поверхности внутреннего адгезивного слоя (219) и содержащий гомополимер, сополимер или терполимер пропилена, альфа-олефиновые сополимеры, содержащие сомономеры этилена или пропилена, эластомер пропилена или этилена, полиэтилен или их смеси.
6. Пленка по п. 5, содержащая прилегающий к внутренней поверхности указанного внутреннего слоя оболочки (220) внутренний слой покрытия (322) на основе алифатического полиуретана или полиазиридине или смоле ЭВА.
7. Пленка по п. 1, содержащая внутренний адгезивный слой (312), прилегающий к внутренней поверхности базового слоя (12), и содержащий гомополимер пропилена, и внутренний слой оболочки (321), прилегающий к внутренней поверхности внутреннего адгезивного слоя (312) на основе смеси сополимеров пропилена, модифицированных малеиновым ангидридом.
8. Пленка по п. 7, содержащая внутренний слой покрытия (322), прилегающий к внутренней поверхности указанного внутреннего слоя оболочки (321) и содержащий алифатический полиуретан.
9. Пленка по любому из пп. 1-4, в которой указанный наружный адгезивный слой (14) основан на сополимерах этилена с полярными сомономерами, такими как винилацетат, метил (мет) акрилат, бутил (мет) акрилат или акриловая кислота, или малеиновый ангидрид, или трансплантат, сополимеры любого из этих сомономеров с полиолефинами.
10. Пленка по любому из пп. 1-4, в которой указанный наружный слой оболочки (16) обрабатывается пламенем, коронным разрядом, плазмой или другими технологиями.
11. Пленка по любому из предшествующих пунктов формулы, в которой указанный наружный слой оболочки (16) покрыт металлом, оксидом металла, органическими или неорганическими лаками или их комбинацией.
12. Пленка по любому из предшествующих пунктов, отличающаяся тем, что указанный базовый слой (12) содержит наполнители, порообразователи и/или твердые смолы и/или добавки.
13. Пленка по любому из пп. 1-4, отличающаяся тем, что толщина наружного слоя оболочки (16) составляет от 0,3 до 10 мкм.
14. Пленка по любому из пп. 1-12, в которой указанный наружный слой оболочки (16) имеет толщину от примерно 0,3 мкм до 1 мкм.
15. Пленка по любому из предыдущих пунктов, в которой указанная пленка имеет усадку при температуре 130°С менее 7%, более предпочтительно менее 5% как в машинном направлении (MD), так и в поперечном направлении (TD).
16. Способ изготовления биаксиально-ориентированной полипропиленовой пленки (ВОРР) толщиной от 10 до 120 мкм, подходящей для производства пакетов, гибких упаковок, ламинированных изделий и этикеток, включающий следующие этапы:
- первый этап совместной экструзии с помощью плоскощелевой экструзионной головки для получения соэкструдированного промежуточного продукта в форме пленки,
- второй этап растяжения в продольном направлении (MD), и
- третий этап растяжения в поперечном направлении (TD) промежуточного продукта, чтобы получить желаемую биаксиально-ориентированную структуру и определить конечную толщину каждого из слоев,
где первый этап совместной экструзии обеспечивает экструдирование промежуточного продукта, образованного, по меньшей мере, базовым слоем (12) на основе полипропилена и имеющим внешнюю поверхность и внутреннюю поверхность, наружный адгезивный слой (14), примыкающий к внешней поверхности базового слоя (12), выполненный на основе сополимеров олефинов, содержащих полярные сомономеры, такие как винилацетаты, алкилакрилаты, алкилметакрилаты, акриловая кислота или малеиновый ангидрид, и наружный слой оболочки (16), прилегающий к внешней поверхности наружного адгезивного слоя (14), выполненный на основе полиамида, причем для экструдирования указанного наружного слоя оболочки (16) использована смесь от 25 до 75% (по массе) аморфного полиамида и от 75 до 25% (по массе) полукристаллического полиамида, а упомянутые второй и третий этапы растяжения обеспечивают растяжение промежуточного продукта в 3-6 раз в машинном направлении (MD), а затем в 7-12 раз в поперечном направлении (TD).